(57)【要約】【課題】  アクティブ層のソース／ドレイン領域にイオン注入を行い、レーザビームの照射による活性化を行う際に、ゲート電極の損傷を防止する液晶表示装置用トランジスタ基板を提供する。【解決手段】  液晶表示装置用トランジスタ基板は、基板２上に形成されている多結晶シリコン膜でなるアクティブ層４と、アクティブ層４上に形成されるゲート絶縁膜６と、ゲート絶縁膜６上に形成されるゲート電極を構成する金属層８と、金属層８上に形成され、ゲート電極の損傷を防止する絶縁膜１０とを備えている。【選択図】    図１
2005326867.tif 000002
【特許請求の範囲】
【請求項１】
基板上に形成されている多結晶シリコン膜と、
前記多結晶シリコン膜上に形成されているゲート絶縁膜と、
前記ゲート絶縁膜上に形成されているゲート電極と、
前記ゲート電極上に形成され、前記ゲート電極の損傷を防止する絶縁膜と、
を含む液晶表示装置用薄膜トランジスタ基板。
【請求項２】
前記絶縁膜はレーザビームが透過可能な絶縁物質で形成されていることを特徴とする、請求項１に記載の液晶表示装置用薄膜トランジスタ基板。
【請求項３】
前記絶縁膜は照射されるレーザビームのエネルギーバンドギャップより大きいバンドギャップを有する絶縁物質で形成されていることを特徴とする、請求項１に記載の液晶表示装置用薄膜トランジスタ基板。
【請求項４】
前記絶縁膜は二酸化ケイ素（ＳｉＯ2 ）で形成されていることを特徴とする、請求項１に記載の液晶表示装置用薄膜トランジスタ基板。
【請求項５】
前記絶縁膜は窒化ケイ素（ＳｉＮｘ）で形成されていることを特徴とする、請求項１に記載の液晶表示装置用薄膜トランジスタ基板。
【発明の詳細な説明】
【技術分野】
【０００１】
本発明は液晶表示装置用薄膜トランジスタ基板およびその製造方法に係り、より詳しくは、レーザビーム照射による活性化の際にこのレーザビームの全透過が可能な絶縁層がゲート電極上に形成されていて、ソース／ドレイン形成のためのイオン注入時にゲート電極が損傷されることを防止する液晶表示装置用薄膜トランジスタ基板およびその製造方法に関する。
【背景技術】
【０００２】
一般に、液晶表示装置は薄膜トランジスタおよび画素電極による多数の画素単位が行列の形態で形成されており、ゲートラインおよびデータラインがそれぞれ画素行と画素列に沿って形成されている薄膜トランジスタ基板と、共通電極が形成されているカラーフィルタ基板およびその間に封じ入れている液晶物質を含んでいる。
このとき、前記薄膜トランジスタ基板およびそのゲート電極は、ゲート駆動ドライブからのゲート駆動信号がゲートラインを介して入力されアクティブ層にチャンネルを形成させる。これによってデータ駆動ドライブからのデータ信号が前記データラインを通じてソース電極に伝達され、半導体層とドレイン電極を経て画素電極に伝達される。
【０００３】
このような液晶表示装置はアクティブ層を多結晶シリコンを用いて形成することができる。このとき、多結晶シリコンで形成したアクティブ層にソース／ドレイン領域を形成するために不純物イオンを注入して活性化する方法として、工程中の温度に基づいて高温工程と低温工程とに分けることができる。
まず、高温工程は高いイオン電流あるいは高い基板温度、すなわち２００℃ないし３００℃におけるイオンシャワー注入技術を用いる方法である。この方法では、イオンシャワー注入の際にフォトレジストマスクの使用が難しく金属マスクを使用する工程が必要になり、これによって製造工程が複雑で生産費用が多くかかるという短所がある。
【０００４】
次に、低温工程は低い温度、すなわち１００℃以下の基板温度でイオン注入を行い、この後レーザを用いて活性化する方法である。
このようなレーザを用いた活性化方法では、レーザ照射を行う際にゲート電極が露出しているため、急激な熱膨張によるヒルロックが発生する。特に、ゲート電極がイオン注入工程を経た後ゲート電極内に不純物が流入されるとき、レーザ波長に対する吸収係数が急激に増加してヒルロックの発生がさらに激しくなるという問題点がある。
【発明の開示】
【発明が解決しようとする課題】
【０００５】
本発明の目的は、低い基板温度でアクティブ層のソース／ドレイン領域にイオン注入を行う低温工程を用いることにより製造コストを低減するとともに、レーザビームの照射により活性化を行う際に、ゲート電極の損傷を防止することが可能な液晶表示装置用薄膜トランジスタ基板およびその製造方法を提供することにある。
【課題を解決するための手段】
【０００６】
本発明に係る液晶表示装置用薄膜トランジスタ基板は、基板上に形成されている多結晶シリコン膜と、多結晶シリコン膜上に形成されているゲート絶縁膜と、ゲート絶縁膜上に形成されているゲート電極と、ゲート電極上に形成され、ゲート電極の損傷を防止する絶縁膜とを含む。
ここで、絶縁膜として、レーザビームが透過可能な絶縁物質を用いて形成することができ、さらに照射されるレーザビームのエネルギーバンドキャップより大きいバンドキャップを有する絶縁物質で形成することが好ましい。具体的には、二酸化ケイ素（ＳｉＯ2 ）または窒化ケイ素（ＳｉＮｘ）で形成することができる。
【０００７】
このことにより、多結晶シリコン膜で形成された基板上のアクティブ層にレーザビームを照射することによって不純物イオンの注入を行う際に、ゲート電極上に位置する絶縁膜によって、注入されたイオンはゲート電極の表面まで至ることなく、また活性化を行うために照射されたレーザビームはこの絶縁膜を通過してゲート電極の表面で全反射されることとなる。このことから、ゲート電極の損傷を防止することができる。
【発明の効果】
【０００８】
以上説明したように、本発明ではアクティブ層のソース／ドレイン領域に不純物イオンの注入を行う際に、注入を行う不純物イオンがゲート電極に至ることを抑制することができ、ソース／ドレイン領域に注入されたイオンを活性化する際に、照射されるレーザビームを透過させることによってゲート電極の損傷を防止できるという効果がある。
【発明を実施するための最良の形態】
【０００９】
以下、本発明の好ましい実施例を添付図面に基づいて詳細に説明する。
図１は本発明の一実施形態に従う液晶表示装置用薄膜トランジスタ基板を示す断面図であり、図２ないし図８は本発明の実施形態に従う液晶表示装置用薄膜トランジスタ基板の製造工程を示す断面図である。
まず、図２に示すように、基板２上に多結晶シリコン膜を積層してアクティブ層４を形成する。
【００１０】
次に、図３に示すように、多結晶シリコン膜によるアクティブ層４上に酸化ケイ素（ＳｉＯ2 ）を用いてゲート絶縁膜６を形成する。
次に、図４に示すように、ゲート絶縁膜６上にアルミニウム（Ａｌ）で金属層８を積層する。
次に、図５に示すように、金属層８上に絶縁膜１０を積層する。
【００１１】
次に、図６に示すように、金属層８と絶縁膜１０とを同時にパターニングする。
次に、図７に示すように、ｎ+ 不純物をイオン注入１２してイオン注入領域４−１を形成する。
次に、図８に示すように、アクティブ層４にイオン注入された不純物をレーザビーム１４の照射によってアニーリングする。
【００１２】
絶縁膜１０はバンドギャップが８．０ｅＶ程度であるＳｉＯ２で形成する。これは、アニーリングを行うために照射する代表的なレーザビームであるＸｅＣｌの波長が３０８ｎｍであるため、これをエネルギーの大きさで換算すると４．０ｅＶである。従って、これよりバンドギャップが大きい絶縁膜１０を形成することにより、レーザビームの照射によるアニーリングの際にゲート電極８が損傷されることを防止できる。
【００１３】
また、絶縁膜１０としてバンドギャップエネルギーが５ｅＶであるＳｉＮｘを用いることも可能である。
【図面の簡単な説明】
【００１４】
【図１】本発明の一実施形態に従う液晶表示装置用薄膜トランジスタ基板を示す断面図である。
【図２】本発明の一実施形態に従う液晶表示装置用薄膜トランジスタ基板の製造工程を示す断面図である。
【図３】本発明の一実施形態に従う液晶表示装置用薄膜トランジスタ基板の製造工程を示す断面図である。
【図４】本発明の一実施形態に従う液晶表示装置用薄膜トランジスタ基板の製造工程を示す断面図である。
【図５】本発明の一実施形態に従う液晶表示装置用薄膜トランジスタ基板の製造工程を示す断面図である。
【図６】本発明の一実施形態に従う液晶表示装置用薄膜トランジスタ基板の製造工程を示す断面図である。
【図７】本発明の一実施形態に従う液晶表示装置用薄膜トランジスタ基板の製造工程を示す断面図である。
【図８】本発明の一実施形態に従う液晶表示装置用薄膜トランジスタ基板の製造工程を示す断面図である。
【符号の説明】
【００１５】
２  基板
６  ゲート絶縁膜
８  金属層（ゲート電極）
１０  絶縁膜
【図１】
2005326867.tif 000003
【図２】
2005326867.tif 000004
【図３】
2005326867.tif 000005
【図４】
2005326867.tif 000006
【図５】
2005326867.tif 000007
【図６】
2005326867.tif 000008
【図７】
2005326867.tif 000009
【図８】
2005326867.tif 000010